(57)【要約】【課題】簡単なコーティング処理により、金属面が露出するような深い傷付きが生じた場合においても、防食性が維持される防食コーティングを提供すること。【解決手段】撥水性樹脂からなる下層被膜と、前記下層被膜上に形成され、前記撥水性樹脂及び前記撥水性樹脂と混和性を有する撥水性オイルの混合物からなる上層被膜とを備える防食コーティング。撥水性樹脂はフッ素樹脂であり且つ撥水性オイルはフッ素オイルであることが好ましい。【選択図】図２
2019119071.tif 000002
【特許請求の範囲】
【請求項１】
撥水性樹脂からなる下層被膜と、
前記下層被膜上に形成され、前記撥水性樹脂及び前記撥水性樹脂と混和性を有する撥水性オイルの混合物からなる上層被膜と
を備えることを特徴とする防食コーティング。
【請求項２】
前記撥水性樹脂がフッ素樹脂であり、且つ前記撥水性オイルがフッ素オイルであることを特徴とする請求項１に記載の防食コーティング。
【請求項３】
前記フッ素オイルが、前記上層被膜に対して２０質量％以上９８質量％以下の範囲で含まれることを特徴とする請求項２に記載の防食コーティング。
【請求項４】
前記下層被膜において、前記フッ素樹脂が架橋剤により架橋されていることを特徴とする請求項２又は３に記載の防食コーティング。
【請求項５】
前記下層被膜に用いられるフッ素樹脂が、前記上層被膜に含まれるフッ素オイルと接した時の膨潤による重量増加が３０質量％以下であることを特徴とする請求項２〜４のいずれか一項に記載の防食コーティング。
【請求項６】
前記撥水性樹脂がシリコーン樹脂であり、且つ前記撥水性オイルがシリコーンオイルであることを特徴とする請求項１に記載の防食コーティング。
【請求項７】
前記シリコーンオイルが、前記上層被膜に対して５０質量％以上９８質量％以下の範囲で含まれることを特徴とする請求項６に記載の防食コーティング。
【請求項８】
前記下層被膜において、前記シリコーン樹脂が架橋剤により架橋されていることを特徴とする請求項６又は７に記載の防食コーティング。
【請求項９】
前記下層被膜に用いられるシリコーン樹脂が、前記上層被膜に含まれるシリコーンオイルと接した時の膨潤による重量増加が３０質量％以下であることを特徴とする請求項６〜８のいずれか一項に記載の防食コーティング。
【請求項１０】
金属基材の表面に、請求項１〜９のいずれか一項に記載の防食コーティングが形成されていることを特徴とする物品。
【発明の詳細な説明】
【技術分野】
【０００１】
本発明は、防食コーティング及びそれが形成された物品に関する。
【背景技術】
【０００２】
金属材料の利用では、腐食の抑制が必要になる場合が多く、塗装等の各種の表面処理が施される。表面処理による腐食抑制では、処理面が傷付くことで腐食が発生することがある。特にアルミニウム等の腐食しやすく柔らかい金属では、傷付きにより局所的に防食性が損なわれやすい。
【０００３】
アルミニウムに対する防食性の付与に関しては、従来、多様な検討がなされている。例えば、特許文献１には、アルミニウム表面に、第１層としてクロメート層、第２層として、エポキシ樹脂と潤滑剤とを含む有機皮膜を形成することで、耐傷付き性及び耐食性に優れる複合被覆アルミニウム板又はアルミニウム合金板が開示されている。また、特許文献２には、アルミニウム又はアルミニウム合金の表面に、陽極酸化皮膜からなる下地層と、この下地層の表面に塗布されたリン酸塩又はケイ酸塩の一種以上からなる塗布層とを備えることで、陽極酸化皮膜にクラックが入っても腐食が抑制される表面処理アルミニウム材が開示されている。
【先行技術文献】
【特許文献】
【０００４】
【特許文献１】特開平５−３１１４５４号公報
【特許文献２】特開２００３−３２９６号公報
【発明の概要】
【発明が解決しようとする課題】
【０００５】
従来の防食処理は、クロメート処理及び陽極酸化処理のための専用処理設備が必要であり、処理コストが高くなってしまうという問題があった。また、これらの防食処理に上層を形成することで、耐傷付き性等を付与しているものの、微小突起物や微小な異物で擦過されて生じる金属面が露出する傷の場合には、防食効果が維持できないという問題があった。
【０００６】
本発明は、上記のような問題を解決するためになされたものであり、特殊な処理装置を必要としない簡単なコーティング処理により、金属面が露出するような深い傷付きが生じた場合においても、防食性が維持される防食コーティングを提供することを目的とする。
【課題を解決するための手段】
【０００７】
すなわち、本発明は、撥水性樹脂からなる下層被膜と、前記下層被膜上に形成され、前記撥水性樹脂及び前記撥水性樹脂と混和性を有する撥水性オイルの混合物からなる上層被膜とを備えることを特徴とする防食コーティングである。
【発明の効果】
【０００８】
本発明によれば、特殊な処理装置を必要としない簡単なコーティング処理により、金属面が露出するような深い傷付きが生じた場合においても、防食性が維持される防食コーティングを提供することができる。
【図面の簡単な説明】
【０００９】
【図１】従来の防食性樹脂被膜が傷付いた場合の腐食の進行状況を説明するための模式図である。
【図２】本発明の防食コーティングによる腐食抑制効果を説明するための模式図である。
【発明を実施するための形態】
【００１０】
実施の形態１．
金属の腐食は、水、酸素等の腐食を起こす物質と金属との接触を妨げることで抑制できる。汎用的な手法として、金属表面にそのような物質との接触を妨げる機能を有する被膜を形成する方法がある。この被膜が健全であれば腐食が抑制されるが、被膜に欠陥があれば欠陥部分で腐食が発生する。図１は、樹脂等で形成された従来の防食性樹脂被膜が傷付いた場合の腐食の進行状況を説明するための模式図である。図１は、樹脂被膜１で覆われた金属基材２において、金属基材２の表面まで変形するような傷３が入った状態を示している。図１では、樹脂被膜１として、フッ素樹脂等の柔らかく変形しやすい樹脂を用いた場合を示している。このような樹脂被膜１の場合には傷表面に変形した樹脂の薄膜が残留しやすいため、割れたり剥離したりする硬い被膜の場合より傷付き時にも腐食が起こりにくい。しかし、残留する樹脂の薄膜には欠陥が多いため、腐食環境に曝された時には、欠陥部分から腐食が進行し腐食部分４が生じる。
【００１１】
図２は、本発明を実施するため実施の形態１の防食コーティングによる腐食抑制効果を説明するための模式図である。金属基材２の表面は撥水性樹脂からなる下層被膜１０で覆われている。さらに、その下層被膜１０上に、撥水性樹脂及び撥水性樹脂と混和性を有する撥水性オイルの混合物からなる上層被膜１１が形成されている。本発明の防食コーティングが形成された金属基材２において、金属基材２の表面まで変形するような傷３が入った場合、傷３が入った部分の防食コーティングは薄くなり欠陥を生じてしまう。しかし、傷３が入った後に上層被膜１１から傷３を付けた部分に撥水性オイル１２が滲み出して傷表面を覆い、傷３の部分の腐食を抑制する効果を発揮する。傷表面に撥水性樹脂の薄膜が残留しているため、撥水性オイルが滲み出して拡がりやすい。また、傷３の部分は凹面になっているため、滲み出した撥水性オイル１２の被膜は厚くなりやすく、良好な防食性が得られやすい。
【００１２】
撥水性樹脂と撥水性オイルとの混合物からなる被膜だけで金属表面を覆っても、防食性を付与できるが、この被膜は強度が低く、摩擦などで被膜が除去されて金属面が露出しやすいという欠点がある。また、図１及び２に示すような、傷が入った場合にも、傷部分を覆う撥水性樹脂の薄膜が残留しにくいため、傷部分への撥水性オイルの滲み出しが良好に行われないという欠点がある。本実施の形態の防食コーティングの構成とすることにより、傷が入った場合においても優れた防食性が実現できる。
【００１３】
本実施の形態の防食コーティングを形成する金属基材２は、アルミニウム、銅、鉄、亜鉛、マグネシウム等の金属及びそれらの合金である。特に、腐食されやすい性質を有し且つ防食性が必要とされる金属基材２の表面に本実施の形態の防食コーティングを形成することが好ましく、硬度が低く傷がつきやすい金属基材２の表面に本発明の防食コーティングを形成することがより好ましい。このような硬度は、ビッカース硬さで３０以上２００以下が好ましく、６０以上１５０以下がより好ましい。ビッカース硬さが２００を越える表面は、本実施の形態の防食コーティングによって優れた防食性を付与できるが、表面に傷が付きにくいことから撥水性樹脂からなる下層被膜１０だけでもある程度の防食性が得られるため、上層被膜１１を形成するコストに見合った効果が得られにくい。ビッカース硬さが３０に満たない表面では、傷が大きくなりすぎて、下層被膜１０に用いられる撥水性樹脂の傷表面への拡散及び上層被膜１１からの撥水性オイルの拡散が不十分となることが多いため好ましくない。
【００１４】
以下では、撥水性樹脂としてフッ素樹脂を用い、撥水性樹脂と混和性を有する撥水性オイルとしてフッ素オイルを用いた防食コーティングについて説明する。
【００１５】
上層被膜１１に用いるフッ素樹脂としては、フルオロエチレンビニルエーテル（ＦＥＶＥ）等のフルオロオレフィン共重合体が挙げられる。上層被膜１１に用いるフッ素樹脂は、防食コーティングの使用環境下で流動性がないものであることが好ましい。フッ素樹脂は、置換基、重合度等により溶剤及びフッ素オイルとの相溶性が異なるが、溶剤に溶解し、フッ素オイルと均質な混合被膜を形成できるものであることが好ましい。
【００１６】
上層被膜１１に用いるフッ素オイルとしては、例えば、パーフルオロポリエーテル（ＰＦＰＥ）、クロロトリフルオロエチレン低重合体（ＣＴＦＥ）及びこれらの混合物が挙げられる。フッ素オイルには、傷付き時の濡れ拡がり性が必要である。発明者らが各種の検討を行った結果、傷付き時の濡れ拡がり性は動粘度と相関があることが判明した。フッ素オイルの動粘度は、２０ｃＳｔ以上１８００ｃＳｔ以下であることが好ましく、３０ｃＳｔ以上１３００ｃＳｔ以下であることがより好ましい。フッ素オイルの動粘度が２０ｃＳｔ未満であると、流動性が高すぎて、上層被膜１１に他の物体が接した時、上層被膜１１からフッ素オイルが他の物体表面に移行してしまい、上層被膜１１中のフッ素オイルが減少したり、他の物体を汚染したりして好ましくない。一方、フッ素オイルの動粘度が１８００ｃＳｔを超えると、傷表面をフッ素オイルが覆うのに時間がかかりすぎて、拡散までに腐食が発生してしまう恐れがあり好ましくない。上記の動粘度は２０℃〜３０℃程度の室温付近での値であり、一般的な使用環境下での動粘度に該当するが、高温又は低温での使用環境下では、それらの温度での動粘度が上記範囲内のフッ素オイルを用いることが好ましい。
【００１７】
フッ素オイルは、高温条件下で揮発する可能性があるが、使用環境下で顕著な重量減少が無ければよい。例えば、フッ素オイルを金属板に塗布し、１２０℃での熱風曝露を２０時間行った時の重量減少が１０質量％以下であれば問題は無い。
【００１８】
上層被膜１１には、その膜強度を向上させるために、ポリイソシアネート、メラミン樹脂等の架橋剤を添加してフッ素樹脂を架橋させてもよい。
【００１９】
上層被膜１１は、下層被膜１０上にコーティング液を塗布し乾燥して形成する。上層被膜のコーティング液は、フッ素樹脂、フッ素オイル及びそれらを溶解する溶剤からなる。この溶剤としては、フッ素系の溶剤、例えば、ハイドロフルオロエーテル、（パーフルオロブトキシ）メタン、（パーフルオロブトキシ）エタン、２，２，２−トリフルオロエトキシ−１，１，２，２−テトラフルオロエタン、ビス（トリフルオロメチル）ベンゼン等が挙げられる。この溶剤は、下層被膜１０を溶解しないことが必要である。
【００２０】
コーティング液中のフッ素樹脂とフッ素オイルとを合計した濃度は、０．５質量％以上３０質量％であることが好ましく、この範囲であれば、特殊なコーティング手法を用いることなく被膜を形成することができる。この濃度は、２質量％以上２０質量％以下であることがより好ましく、この範囲であれば、形成された被膜をムラが少なく良好なものとしやすい。濃度が０．５質量％未満であると、十分な膜厚の上層被膜１１を形成できない場合がある。一方、濃度が３０質量％を超えると、コーティング液の粘度が高くなりすぎ、塗布が困難であったり、塗布後の膜厚にムラが生じやすかったりするため好ましくない。
【００２１】
コーティング液の塗布法は、スプレー塗布、ハケ塗り、掛け塗り等の公知の方法から適宜選択することができる。均質な塗膜となるようにコーティング液を塗布した後、常温で乾燥するか、又は加熱して乾燥する。温風等の気流下で乾燥することで乾燥時間を短縮することができる。架橋剤を添加している場合には、１００℃程度の加熱を行い、架橋反応を促進することが好ましい。
【００２２】
上層被膜１１の膜厚は、１μｍ以上１０００μｍ以下であることが好ましい。この範囲であれば、傷付いた場合でも高い防食性が維持できる防食膜とできる。２μｍ以上５００μｍ以下であることがより好ましい。この範囲であれば、多様な使用状態においても安定して同様の防食性が得られる。膜厚が１μｍ未満であると、十分な量のフッ素オイルが存在しないことになり、良好な防食性が得られないことが多い。膜厚が１０００μｍを超えると、摩擦された場合などに膜が破壊されたり剥離しやすくなるため好ましくない。
【００２３】
上層被膜１１において、フッ素樹脂とフッ素オイルとは、均質に混合されていることが好ましい。フッ素樹脂と混和性を有さないフッ素オイルを用いると、分離して厚いフッ素オイルの膜あるいは数十μｍの油滴を形成することがある。このような場合には、防食コーティングとして安定に存在することができないため好ましくない。フッ素オイルは、フッ素樹脂と相溶し、ゲルを形成するか、又は平均粒径５μｍ以下の油滴として上層被膜１１中に存在することが好ましい。上層被膜１１の表面には、ブリードアウトしたフッ素オイルが薄く存在しているが、これは上述の分離したフッ素オイルの膜あるいは油滴に該当するものではなく、傷付き時の防食性を発現するために必要な特性である。
【００２４】
フッ素オイルの含有量は、フッ素樹脂とフッ素オイルとの混合物からなる上層被膜１１に対して、２０質量％以上９８質量％以下であることが好ましい。この範囲であれば、傷付いた場合でも高い防食性が維持できる防食膜とできる。５０質量％以上９５質量％以下であることがより好ましい。この範囲であれば、多様な使用環境に適用できる強度を有する被膜を形成できる。フッ素オイルの含有量が２０質量％未満であると、傷付き時のフッ素オイルの滲み出しが少なくなり防食性が十分に発現されない場合がある。一方、フッ素オイル含有量が９８質量％を超えると、上層被膜１１の強度が低下し、軽い摩擦等でも除去されてしまうことがあるため好ましくない。
【００２５】
上層被膜１１においては、フッ素樹脂とフッ素オイルとを用いているため、水及びフッ素系ではない油は、この上層被膜１１に接しても、浸透することはなく、表面に付着した状態となる。上層被膜１１の表面にはフッ素オイルがブリードアウトしているため、付着物は固着せず、重力による弱い力又は風及び水流の摩擦による弱い力で移動して表面から除去されやすい。このような防汚性は、本発明の防食コーティングの重要な効果の一つである。金属表面の被膜にわずかにでも導電性があると、付着した汚れは、局部電池を形成する。局部電池の効果により腐食が促進されることになる。本発明の防食コーティングは、優れた防汚性を有するので、局部電池の形成を抑制することができ、優れた防食性を実現できる。
【００２６】
上層被膜１１の表面に、乾燥した粘土、シルト等の微細粉塵が付着することも想定される。付着した微細粉塵が乾燥している場合には、微細粉塵にフッ素オイルが吸収されることがある。吸収されるフッ素オイルが多い場合には上層被膜１１中のフッ素オイルの含有量が少なくなりすぎて、傷付き時の防食性が十分に得られない恐れがある。微細粉塵の付着が想定される場合には、フッ素オイルの含有量は、フッ素樹脂とフッ素オイルとの混合物からなる上層被膜１１に対して、７０質量％以上９８質量％以下であることが好ましい。フッ素オイルの含有量を７０質量％以上とすることで、フッ素オイルが少なくなりすぎることを回避できる。微細粉塵が多量に付着した場合には、上層被膜１１にフッ素オイルを塗布し補充することで防食性を回復させることも可能である。この場合には、上層被膜１１を形成するのに用いたコーティング液を使用してもよいが、フッ素オイル及び溶剤を含む液を塗布し、フッ素オイルだけを補充してもよい。
【００２７】
下層被膜１０に用いるフッ素樹脂としては、溶剤に不溶のフッ素樹脂、例えばＰＦＡ（テトラフルオロエチレン−パーフルオロアルキルビニルエーテル共重合体）、ＣＴＦＥ（ポリクロロトリフルオロエチレン）、ＰＶＦ（ポリビニルフルオライド）、ＥＴＦＥ（エチレン−テトラフルオロエチレン共重合体）、ＦＥＰ（パーフルオロエチレン−プロピレン共重合体）、ＥＣＴＦＥ（エチレン−クロロトリフルオロエチレン共重合体）、ＰＣＴＦＥ（ポリクロロトリフルオロエチレン）、ＴＦＥ／ＰＤＤ（テトラフルオロエチレン‐パーフルオロジオキソール共重合体）及びこれらの混合物が挙げられる。このようなフッ素樹脂に、金属基材表面との接着力を向上させるための置換基を導入することも好ましい。これらのフッ素樹脂を加熱溶融することで金属基材表面と密着した下層被膜１０が形成される。このような形成方法は、膜厚が厚く且つ強度が高い下層被膜１０を形成しやすいため、耐摩擦性及び耐候性について厳しい条件が要求される場合に適している。
【００２８】
溶剤に不溶のフッ素樹脂からなる下層被膜１０の形成方法は、フッ素樹脂粉末を金属基材に付着させ、フッ素樹脂の溶融温度以上に加熱すればよい。加熱温度は２５０℃以上４００℃以下であることが好ましく、２８０℃以上３５０℃以下であることがより好ましい。加熱温度が２５０℃未満であると、フッ素樹脂と金属基材との密着性が不十分であったり、ピンホールが多数形成されたりして防食性が十分に得られない場合がある。一方、加熱温度が４００℃を超えると、フッ素樹脂が熱劣化する場合があり、この場合も十分な防食性が得られない場合がある。フッ素樹脂粉末を金属基材に付着させる方法としては、粉末を静電塗装で付着させる方法、粉末を振り掛けて付着させる方法、粉末を噴き掛けて付着させる方法、フッ素樹脂粉末のスラリーを塗布した後、乾燥して粉体膜を形成する方法等が挙げられる。これらの中でも、均質な膜厚の下層被膜１０を形成できるという点で、粉末を静電塗装で付着させる方法が好ましい。
【００２９】
溶剤に不溶のフッ素樹脂からなる下層被膜１０の膜厚は、１μｍ以上５００μｍ以下であることが好ましく、２μｍ以上１００μｍ以下であることがより好ましい。膜厚が１μｍ未満であると、下層被膜１０にピンホール等の欠陥が多数生じ、良好な防食性が得られない場合がある。一方、膜厚が５００μｍを超えると、傷付き時に膜が剥離しやすくなり、傷表面へのフッ素樹脂の拡がりや上層被膜１１からのフッ素オイルの拡散が起こりにくくなり、傷部分の防食性が得られなくなることがあるため好ましくない。
【００３０】
また、下層被膜１０に用いるフッ素樹脂としては、溶剤に可溶のフッ素樹脂も利用可能である。このようなフッ素樹脂としては、フッ化アルキル基を有する各種のポリマー、あるいは各種置換基を有するフッ化アルキルポリエーテルが挙げられる。このようなフッ素樹脂に、金属基材表面との接着力を向上させるための置換基を導入することも好ましい。これらのフッ素樹脂を用いる場合、塗布乾燥だけで下層被膜１０を形成することができるという利点がある。さらに、これらのフッ素樹脂を用いることで膜厚が薄くてもピンホール等の欠陥の少ない下層被膜１０を形成することができるという利点もある。また、これらのフッ素樹脂は、加熱が困難な物品、高い放熱性及び高い寸法精度が要求されるために厚い膜厚が好ましくない物品等に下層被膜１０を形成するのに適している。
【００３１】
溶剤に可溶のフッ素樹脂としては、一般的にはフッ素樹脂と分類されていないものであるが、フッ化アルキル基と、アルコキシシラン、クロロシラン、シラノール、シラザン等の金属基材の極性基と反応する反応性基を有する、シランカップリング剤、シリル化剤と呼ばれるようなもので処理してもよい。これらとフッ素樹脂とを混合したものを用いてもよい。溶剤に可溶のフッ素樹脂を用いる場合には、膜強度の向上及び金属基材との密着性の向上のため、ポリイソシアネート、メラミン樹脂等の架橋剤を添加してフッ素樹脂を架橋させてもよい。
【００３２】
溶剤に可溶のフッ素樹脂からなる下層被膜１０の形成方法は、フッ素樹脂の溶液を塗布乾燥して行う。塗布法は、スプレー塗布、ハケ塗り、浸漬法等の公知の方法から適宜選択することができる。塗布前に、金属基材の表面が油分等で汚れている場合は、十分に清浄化することが好ましい。溶剤は、フッ素樹脂を溶解し、溶解度２０以上となる溶剤であり、沸点が３０℃以上３００℃以下のものが好ましい。このような溶剤の具体例としては、トリデカフルオロヘキサン、デカフルオロペンタン等のハイドロフルオロカーボン、パーフルオロヘキサン等のパーフルオロカーボン、パーフルオロブトキシメタン、パーフルオロブトキシエタン、２，２，２−トリフルオロエトキシ−１，１，２，２−テトラフルオロエタン等のハイドロフルオロエーテル、ビス（トリフルオロメチル）ベンゼン等が挙げられる。また、エタノール、プロパノール、ブタノール等のアルコール類、酢酸エチル、乳酸エチル、酢酸ブチル等のエステル系溶剤、エチレングリコールモノエチルエーテル、エチレングリコールモノエチルエーテルアセテート等のセロソルブ系溶剤、トルエン、キシレン等の芳香族系溶剤、シクロヘキサノン、メチルイソブチルケトン等のケトン系溶剤、Ｎ−メチルピロリドン、ジメチルホルムアミドなどの、一般的な塗料に用いられる有機溶剤を用いてもよい。コーティング組成に反応性基を有する場合は、塗布乾燥後に加熱を行うことで、下層被膜１０の密着性及び膜強度を向上させることができる。シランカップリング剤、シリル化剤等の金属基材との反応性を有するものについては、これらの薬剤を金属基材に塗布した後、８０℃以上２００℃以下の温度で、５分以上６０分以下の時間、加熱して反応させ、さらに、フッ素樹脂の溶液を塗布乾燥する方法も好ましい。
【００３３】
塗布に用いるフッ素樹脂の溶液は、溶剤に可溶のフッ素樹脂を０．１質量％以上４０質量％以下の濃度で含むものが好ましく、１．０質量％以上３０質量％以下の濃度で含むものがより好ましい。溶剤に可溶のフッ素樹脂が０．１質量％未満の濃度であると、形成される下層被膜１０が、金属基材表面を完全に覆う状態とならず良好な防食性を実現できないことがある。一方、溶剤に可溶のフッ素樹脂が４０質量％を超える濃度であると、形成される下層被膜１０の膜厚にムラが生じ、傷付き時に剥離したり、その上に形成される上層被膜にムラを生じさせることで、良好な防食性が実現できないことがある。
【００３４】
溶剤に可溶のフッ素樹脂からなる下層被膜１０の膜厚は、上述のシランカップリング剤、シリル化剤のみの場合では、数ｎｍの薄膜となる場合があるが、金属基材表面がフッ化アルキルで覆われていれば、上層被膜１１を構成するフッ素樹脂及びフッ素オイルとなじみが良くなるため、本発明の優れた防食効果が得られる。また、金属基材と下層被膜１０とが強固に結合しているため、金属基材の傷付き時に、傷表面に剥離せずに拡がって残留し、後のフッ素オイルの傷表面への拡散が起こりやすくなる。このような下層被膜１０の場合には、薄膜で効果が得られるため、高精度、高熱伝導性等が要求される金属基材に適用できるという利点がある。
【００３５】
下層被膜１０は、このような薄膜であるより、溶剤に可溶のフッ素樹脂も含むことで、膜厚のより厚い下層被膜１０を形成する方が、金属基材を確実に覆うことができるという利点がある。また、この場合には、金属基材の傷付き時に、傷表面をフッ素樹脂が拡がって覆いやすく、後のフッ素オイルの傷表面への拡散が起こりやすくなる。この場合の下層被膜１０の膜厚は、１０ｎｍ以上１００μｍ以下であることが好ましく、０．１μｍ以上６０μｍ以下であることがより好ましい。膜厚が１０ｎｍ未満であると、フッ素樹脂添加の効果は得られない場合がある。一方、膜厚が１００μｍを超えると、傷付き時に剥離することがあり好ましくない。
【００３６】
下層被膜１０に用いられるフッ素樹脂は、上層被膜１１に含まれるフッ素オイルにより膨潤することで膜強度が低下し、傷付き時等に下層被膜１０が剥離したり、変形時に破断しやすくなり、傷表面にフッ素樹脂が拡がりにくくなる。そのため、下層被膜１０に用いられるフッ素樹脂は、上層被膜１１に含まれるフッ素オイルと接した時の膨潤が少ないことが好ましい。下層被膜１０に用いられるフッ素樹脂を、上層被膜１１に含まれるフッ素オイルに浸漬した時の膨潤による重量増加は、１００質量％以下であることが好ましく、３０質量％以下であることがより好ましい。膨潤による重量増加が１００質量％を超えると、良好な防食効果が得られない場合がある。
【００３７】
実施の形態１に係る防食コーティングを形成する物品としては、腐食されやすい性質を有し且つ防食性が必要とされるものであれば特に限定されないが、アルミニウム、銅、鉄、亜鉛、マグネシウム及びそれらの合金から選択される金属基材を構成部品として備える物品が挙げられる。具体的には、物品として、空調機器、給湯器等の熱交換器及び配管、各種ヒートシンク等が挙げられる。
【００３８】
実施の形態２．
実施の形態２では、撥水性樹脂としてシリコーン樹脂を用い、撥水性樹脂と混和性を有する撥水性オイルとしてシリコーンオイルを用いた防食コーティングについて説明する。実施の形態２に係る防食コーティングは、実施の形態１に係る防食コーティングと同様に、金属面が露出するような深い傷付きが生じた場合においても、防食性が維持されるという効果が得られる。シリコーンオイル及びシリコーン樹脂は、フッ素オイル及びフッ素オイルと同様に、耐熱性を有し且つ化学的に安定であるため、長期に防食効果を得るのに適している。一般的に、シリコーンオイル及びシリコーン樹脂は、フッ素オイル及びフッ素オイルより価格が安く、種類も多いため低コストで、目的に適合した材料の組み合わせが得やすいという利点がある。実施の形態２に係る防食コーティングは、油汚れなどによりシリコーンオイルの流出及び劣化が起こりやすいため、汚染が激しい環境下での利用が困難であること、傷表面に拡がるシリコーンオイルの撥水撥油性がフッ素オイルより劣るため、水及び油が多い環境下での防食性が劣るという欠点がある。
【００３９】
上層被膜１１に用いるシリコーン樹脂は、防食コーティングの使用環境下で流動性がないものであることが好ましい。高分子量ポリシロキサン及び架橋ポリシロキサンは、液体として塗布することができ、塗布後には溶剤の蒸発及び架橋反応により流動性がなくなるので、上層被膜１１に用いるシリコーン樹脂として好ましい。また、上層被膜１１に用いるシリコーン樹脂は、シリコーンオイルと均質な混合被膜を形成できるものであることが好ましい。
【００４０】
上層被膜１１に用いるシリコーンオイルとしては、各種のポリシロキサンが挙げられる。シリコーンオイルには、傷付き時の濡れ拡がり性が必要であり、この特性は動粘度と相関がある。シリコーンオイルの動粘度は、５０ｃＳｔ以上１８００ｃＳｔ以下であることが好ましく、６０ｃＳｔ以上１５００ｃＳｔ以下であることがより好ましい。シリコーンオイルの動粘度が５０ｃＳｔ未満であると、流動性が高すぎて、上層被膜１１に他の物体が接した時に上層被膜１１からシリコーンオイルが他の物体表面に移行したり、蒸気圧が低く蒸発したりして、上層被膜１１中のシリコーンオイルが減少しやすいため好ましくない。一方、シリコーンオイルの動粘度が１８００ｃＳｔを超えると、傷表面をシリコーンオイルが覆うのに時間がかかりすぎて、拡散までに腐食が発生してしまう恐れがあり好ましくない。上記の動粘度は２０℃〜３０℃程度の室温付近での値であり、一般的な使用環境下での動粘度に該当するが、高温又は低温での使用環境下では、それらの温度での動粘度が上記範囲内のシリコーンオイルを用いることが好ましい。
【００４１】
シリコーンオイルは、高温条件下で揮発する可能性があるが、使用環境下で顕著な重量減少が無ければよい。例えば、シリコーンオイルを金属板に塗布し、１２０℃での熱風曝露を２０時間行った時の重量減少が１０質量％以下であれば問題は無い。
【００４２】
上層被膜１１には、その膜強度を向上させるために、ポリイソシアネート、メラミン樹脂等の架橋剤を添加してシリコーン樹脂を架橋させてもよい。
【００４３】
上層被膜１１は、下層被膜１０上にコーティング液を塗布し乾燥して形成する。上層被膜のコーティング液は、シリコーン樹脂、シリコーンオイル及びそれらを溶解する溶剤からなる。この溶剤としては、下層被膜１０を溶解しないものであれば、塗料の溶剤として一般的に用いられる各種のものが利用できる。
【００４４】
コーティング液中のシリコーン樹脂とシリコーンオイルとを合計した濃度は、１．５質量％以上３０質量％であることが好ましく、２質量％以上２０質量％以下であることがより好ましい。濃度が１．５質量％未満であると、十分な膜厚の上層被膜１１を形成できない場合がある。一方、濃度が３０質量％を超えると、コーティング液の粘度が高くなりすぎ、塗布が困難であったり、塗布後の膜厚にムラが生じやすかったりするため好ましくない。
【００４５】
コーティング液の塗布法及び塗布後の膜厚については、実施の形態１で説明したフッ素樹脂及びフッ素オイルからなる上層被膜１１の場合と同様のものが好ましい。
【００４６】
上層被膜１１においては、シリコーン樹脂とシリコーンオイルとは、均質に混合されていることが好ましい。架橋度が高すぎたり、極性基が多いシリコーン樹脂を用いると、シリコーンオイルが分離してしまう場合がある。このような場合には、防食コーティングとして安定に存在することができず好ましくない。シリコーンオイルは、シリコーン樹脂と相溶し、ゲルを形成するか、又は平均粒径５μｍ以下の油滴として上層被膜１１中に存在することが好ましい。上層被膜１１の表面には、ブリードアウトしたシリコーンオイルが薄く存在しているが、これは上述の分離したシリコーンオイルの膜あるいは油滴に該当するものではなく、傷付き時の防食性を発現するために必要な特性である。
【００４７】
シリコーンオイルの含有量は、シリコーン樹脂とシリコーンオイルとの混合物からなる上層被膜１１に対して、４０質量％以上９８質量％以下であることが好ましく、５０質量％以上９５質量％以下であることがより好ましい。シリコーンオイルの含有量が４０質量％未満であると、傷付き時のオイルの滲み出しが少なくなり防食性が十分に発現されない場合がある。一方、シリコーンオイルの含有量が９８質量％を超えると、上層被膜１１の強度が低下し、軽い摩擦等でも除去されてしまうことがあるため好ましくない。
【００４８】
上層被膜１１においては、シリコーン樹脂とシリコーンオイルとを用いているため、水が上層被膜１１に接しても、浸透することはなく、表面に付着した状態となる。上層被膜１１の表面にはシリコーンオイルがブリードアウトしているため、付着物は固着せず、重力による弱い力又は風及び水流の摩擦による弱い力で移動して表面から除去されやすい。このような防汚性は、本発明の防食コーティングの重要な効果の一つである。金属表面の被膜にわずかにでも導電性があると、付着した汚れは、局部電池を形成する。局部電池の効果により腐食が促進されることになる。本発明の防食コーティングは、優れた防汚性を有するので、局部電池の形成を抑制することができ、優れた防食性を実現できる。
【００４９】
上層被膜１１の表面に、乾燥した粘土、シルト等の微細粉塵が付着することも想定される。付着した微細粉塵が乾燥している場合には、微細粉塵にシリコーンオイルが吸収されることがある。吸収されるシリコーンオイルが多い場合には上層被膜１１中のシリコーンオイルの含有量が少なくなりすぎて、傷付き時の防食性が十分に得られない恐れがある。微細粉塵の付着が想定される場合には、シリコーンオイルの含有量は、シリコーン樹脂とシリコーンオイルとの混合物からなる上層被膜１１に対して、７０質量％以上９８質量％以下であることが好ましい。シリコーンオイルの含有量を７０質量％以上とすることで、シリコーンオイルが少なくなりすぎることを回避できる。微細粉塵が多量に付着した場合には、上層被膜１１にシリコーンオイルを塗布し補充することで防食性を回復させることも可能である。この場合には、上層被膜１１を形成するのに用いたコーティング液を使用してもよいが、シリコーンオイル及び溶剤を含む液を塗布し、シリコーンオイルだけを補充してもよい。また、シリコーンオイルを水を媒体とするエマルジョンとして塗布する方法も好ましい。
【００５０】
下層被膜１０に用いるシリコーン樹脂としては、防食コーティングの使用環境下で流動性がないものであることが好ましい。高分子量ポリシロキサン及び架橋ポリシロキサンは、液体として塗布することができ、塗布後には溶剤の蒸発及び架橋反応により流動性がなくなるので、下層被膜１０に用いるシリコーン樹脂として好ましい。シリコーン樹脂に、金属基材表面との接着力を向上させるための置換基の導入を導入することも好ましい。下層被膜１０には、膜強度の向上及び金属基材との密着性の向上のため、ポリイソシアネート、メラミン樹脂等の架橋剤を添加してシリコーン樹脂を架橋させてもよい。
【００５１】
シリコーン樹脂からなる下層被膜１０の形成方法は、シリコーン樹脂の溶液を塗布乾燥して行う。塗布法は、スプレー塗布、ハケ塗り、浸漬法等の公知の方法から適宜選択することができる。塗布前に、金属基材の表面が油分等で汚れている場合は、十分に清浄化することが好ましい。溶剤は、シリコーン樹脂を溶解し、溶解度２０以上となる溶剤であり、沸点が３０℃以上３００℃以下のものが好ましい。このような溶剤の具体例としては、エタノール、プロパノール、ブタノール等のアルコール類、酢酸エチル、乳酸エチル、酢酸ブチル等のエステル系溶剤、エチレングリコールモノエチルエーテル、エチレングリコールモノエチルエーテルアセテート等のセロソルブ系溶剤、トルエン、キシレン等の芳香族系溶剤、シクロヘキサノン、メチルイソブチルケトン等のケトン系溶剤、Ｎ−メチルピロリドン、ジメチルホルムアミド等の一般的な塗料に用いられる有機溶剤が挙げられる。コーティング組成に反応性基を有する場合は、塗布乾燥後に加熱を行うことで、下層被膜１０の密着性及び膜強度を向上させることができる。シランカップリング剤、シリル化剤等の金属基材との反応性を有するものについては、これらの薬剤を金属基材に塗布した後、８０℃以上２００℃以下の温度で、５分以上６０分以下の時間、加熱して反応させ、さらに、シリコーン樹脂の溶液を塗布乾燥する方法も好ましい。
【００５２】
塗布に用いるシリコーン樹脂の溶液は、シリコーン樹脂を０．１質量％以上４０質量％以下の濃度で含むものが好ましく、１．０質量％以上３０質量％以下の濃度で含むものがより好ましい。シリコーン樹脂が０．１質量％未満の濃度であると、形成される下層被膜１０が、金属基材表面を完全に覆う状態とならず良好な防食性を実現できないことがある。一方、シリコーン樹脂が４０質量％を超える濃度であると、形成される下層被膜１０の膜厚にムラが生じ、傷付き時に剥離したり、その上に形成される上層被膜にムラを生じさせることで、良好な防食性が実現できないことがある。
【００５３】
シリコーン樹脂からなる下層被膜１０の膜厚は、１０ｎｍ以上１００μｍ以下であることが好ましく、０．１μｍ以上６０μｍ以下であることがより好ましい。膜厚が１０ｎｍ未満であると、シリコーン樹脂添加の効果は得られない場合がある。一方、膜厚が１００μｍを超えると、傷付き時に剥離することがあり好ましくない。
【００５４】
一般的にはシリコーン樹脂と分類されていないものであるが、各種のアルキル基と、アルコキシシラン、クロロシラン、シラノール、シラザン等の金属基材の極性基と反応する反応性基を有する、シランカップリング剤、シリル化剤と呼ばれるようなもので処理してもよい。これらの薬剤は、金属基材表面でシロキサン結合を形成するためシリコーン樹脂の塗布と同様の効果が得られるとともに、金属基材との密着性が高いという利点がある。これらとシリコーン樹脂とを混合したものを用いてもよい。
【００５５】
下層被膜１０に用いられるシリコーン樹脂は、フッ素樹脂の場合と同様に、上層被膜１１に含まれるシリコーンオイルにより膨潤することで膜強度が低下し、傷付き時に下層被膜１０が剥離したり、変形時に破断しやすくなり、傷表面にシリコーン樹脂が拡がりにくくなる。下層被膜１０に用いられるシリコーン樹脂は、上層被膜１１に含まれるシリコーンオイルと接した時の膨潤が少ないことが好ましい。下層被膜１０に用いられるシリコーン樹脂を、上層被膜１１に含まれるシリコーンオイルに浸漬した時の膨潤による重量増加は、１００質量％以下であることが好ましく、３０質量％以下であることがより好ましい。膨潤による重量増加が１００質量％を超えると、良好な防食効果が得られない場合がある。
【００５６】
実施の形態２に係る防食コーティングを形成する物品としては、実施の形態１と同様のものが挙げられる。
【実施例】
【００５７】
＜実施例１〜３及び比較例１〜２＞
実施例１〜３及び比較例１〜２の防食コーティングを以下の手順に従って形成した。
７０ｍｍ×１５０ｍｍ×１ｍｍのアルミニウム板に、フッ素樹脂を含むコーティング液（株式会社野田スクリーン製ＷＯＰ−０１９ＸＱＡ）をスプレーで塗布し、常温で乾燥し、フッ素樹脂からなる下層被膜を形成した。下層被膜の膜厚は約１２μｍであった。下層被膜を形成するのに用いたコーティング液は、フッ素系溶剤と８質量％のフッ素樹脂とからなるものである。
次に、下層被膜上に、フッ素樹脂（スリーエムジャパン株式会社製Ｎｏｖｅｃ１７００）及びフッ素オイル（ソルベイスペシャルティポリマーズジャパン株式会社製フォンブリンＰＦＰＥ）をフッ素系溶剤（旭硝子株式会社製ＡＥ３０００、沸点５６℃）に溶解させたコーティング液をスプレーで塗布し、常温で乾燥することで上層被膜を形成した。上層被膜を形成するのに用いたコーティング液は、フッ素樹脂とフッ素オイルとフッ素系溶剤とからなり、フッ素樹脂とフッ素オイルとの合計が３質量％であるものである。
防食コーティング形成後、針で擦って表面に多数の傷を付けた。傷を付けた試料を室温で１日間放置した後、ＪＩＳ  Ｚ  ２３７１に準拠し４８時間塩水噴霧した。フッ素樹脂からなる下層被膜の膨潤量は、同条件でアルミ箔上に形成した下層被膜をフッ素オイルに２時間浸漬した後の重量増加より求めた。
なお、実施例１〜３及び比較例１〜２の防食コーティングでは、下層被膜は変更しておらず、上層被膜を形成するのに用いたフッ素オイルの動粘度、フッ素オイルの含有量及び上層被膜の膜厚を表１に示すように変更した。
【００５８】
【表１】
2019119071.tif 000003
【００５９】
表１から分かるように、実施例１〜３の防食コーティングでは、傷を付けた部分も腐食は発生しておらず優れた防食性が維持されている。ただし、実施例３の防食コーティングでは、傷を付けた部分が局所的に着色する現象が認められた。これは、フッ素オイルの動粘度が高く、傷を付けた部分に拡がるフッ素オイルの量が少ないことが原因であると考えられる。一方、比較例１の防食コーティングでは、傷を付けた部分の腐食が進行してしまい、傷を付けた部分は防食性が失われたことが分かる。また、比較例２の防食コーティングでは、傷を付けた部分で腐食が点状に発生し、防食性が十分でないことが分かる。これは、フッ素オイルが下層被膜上に点状に分布しており、傷を付けた部分に拡散できなかったことが原因であると考えられる。
【００６０】
＜実施例４〜６＞
実施例４〜６の防食コーティングを以下の手順に従って形成した。
７０ｍｍ×１５０ｍｍ×１ｍｍのアルミニウム板に、フッ素樹脂及び架橋剤を含むコーティング液（スリーエムジャパン株式会社製Ｎｏｖｅｃ２７０２）をスプレーで塗布した後、１３０℃で３０分間加熱することで、熱架橋したフッ素樹脂からなる下層被膜を形成した。下層被膜の膜厚は０．２μｍであった。下層被膜を形成するのに用いたコーティング液は、フッ素系溶剤と２質量％のフッ素化メタクリル酸ポリマーと架橋剤とからなるものである。
次に、下層被膜上に、フッ素樹脂としてのポリフルオロアルキルエチルアクリレート共重合体（ユニマティック株式会社製ＮＯＸＢＡＲＲＩＥＲ  ＳＴ−４６３）及びフッ素オイル（ソルベイスペシャルティポリマーズジャパン株式会社製フォンブリンＰＦＰＥ）をフッ素系溶剤（旭硝子株式会社製ＡＥ３０００）に溶解させたコーティング液をスプレーで塗布し、常温で乾燥することで上層被膜を形成した。上層被膜を形成するのに用いたコーティング液は、フッ素樹脂とフッ素オイルとフッ素系溶剤とからなり、フッ素樹脂とフッ素オイルとの合計が５質量％であるものである。
下層被膜の膨潤量及び防食性については、実施例１〜３と同様の評価を行った。
なお、実施例４〜６の防食コーティングでは、下層被膜は変更しておらず、上層被膜を形成するのに用いたフッ素オイルの動粘度、フッ素オイルの含有量及び上層被膜の膜厚を表２に示すように変更した。
【００６１】
【表２】
2019119071.tif 000004
【００６２】
表２から分かるように、実施例４〜６の防食コーティングでは、傷を付けた部分も腐食は発生しておらず優れた防食性が維持されている。下層被膜として同じフッ素樹脂を使用しているが、架橋反応でフッ素オイルによる膨潤が抑制されたためである。
【００６３】
＜実施例７〜９及び比較例３〜４＞
実施例７〜９及び比較例３〜４の防食コーティングを以下の手順に従って形成した。
７０ｍｍ×１５０ｍｍ×１ｍｍのアルミニウム板に、シリコーン樹脂を含むコーティング液として、反応性シラン・シロキサンのエマルジョン（旭化成ワッカーシリコーン株式会社製ＢＣ２１０３）をスプレーで塗布した後、６０℃温風で乾燥硬化させることで、シリコーン樹脂からなる下層被膜を形成した。下層被膜の膜厚は５μｍであった。
次に、下層被膜上に、シリコーン樹脂（信越シリコーン株式会社製ＫＲ−２２０Ｌ）及びシリコーンオイルとしてのジメチルポリシロキサン（東レ・ダウコーニング株式会社製ＳＨ２００）をキシレン（沸点１４４℃）に溶解させたコーティング液をスプレーで塗布し、常温で乾燥することで上層被膜を形成した。上層被膜を形成するのに用いたコーティング液は、シリコーン樹脂とシリコーンオイルとキシレンとからなり、シリコーン樹脂とシリコーンオイルとの合計が１０質量％であるものである。
下層被膜の膨潤量及び防食性については、実施例１〜３と同様の評価を行った。
なお、実施例７〜９及び比較例３〜４の防食コーティングでは、下層被膜は変更しておらず、上層被膜を形成するのに用いたシリコーンオイルの動粘度、シリコーンオイルの含有量及び上層被膜の膜厚を表３に示すように変更した。
【００６４】
【表３】
2019119071.tif 000005
【００６５】
実施例７〜９の防食コーティングでは、傷を付けた部分も腐食は発生しておらず優れた防食性が維持されている。ただし、実施例９の防食コーティングでは、腐食は抑制されているものの、傷を付けた部分が局所的に着色する現象が認められた。これは、シリコーンオイルの動粘度が高いため、傷を付けた部分へのシリコーンオイルの拡散が遅く、アルミニウムの表面酸化が起こったためであると考えられる。一方、比較例３の防食コーティングでは、傷を付けた部分の腐食が進行してしまい、傷を付けた部分は防食性が失われたことが分かる。また、比較例４の防食コーティングでは、傷を付けた部分で腐食が点状に発生し、防食性が十分でないことが分かる。これは、シリコーンオイルが下層被膜上に点状に分布しており、傷を付けた部分に拡散できなかったことが原因であると考えられる。
【符号の説明】
【００６６】
１  樹脂被膜、２  金属基材、３  傷、４  腐食部分、１０  下層被膜、１１  上層被膜、１２  滲み出した撥水性オイル。
【図１】
2019119071.tif 000006
【図２】
2019119071.tif 000007